본 발명 에 있 어서 제공 되 는 전해 구리 박 은 , 보다 바람직 하 게 는 , 표리 면 의 조도 가 , 어느 것 이나 2 . 0 ㎛ 이하 , 나아가 서 는 , 1 . 8 ㎛ 이하 인 것 이 바람직 하 다 . 본 발명자 의 검토 에 따르 면 , 통상 의 제조 방법 으로 얻 은 전해 구리 박이 라면 , 광택 면은 , 1 . 0 ㎛ 이하 의 표면 조도 를 나타내 는 것 으로 된다 . 그러나 , 조면 의 표면 조도 를 , 안정 되 게 , 2 . 5 ㎛ 이하 , 나아가 서 는 2 . 0 ㎛ 이하 로 하 는 것 , 보다 호적 하 게 는 , 1 . 8 ㎛ 이하 의 제품 을 안정 되게 얻 는 것 은 어렵 다 .